(57)【要約】柔軟性のある基材に使用される、フルオロポリマー、アクリルポリマー、そしてポリオール及び/若しくはジオールを有する非粘着性コーティングである。アクリルポリマーのポリオール及び/若しくはジオールに対する重量比が、約９０：１０と約１０：９０の間であり、好ましくは、約５０：５０である。アクリルポリマーとポリオール若しくはジオールのフルオロポリマーに対する重量比が、約１００：６０であるのが好ましい。【特許請求の範囲】
【請求項１】
ａ．アクリルポリマー；
ｂ．ジオール、ポリオール、これらの混合物の中から選定されるアルコール；そして
ｃ．フルオロポリマー；
を有し、
該アクリルポリマーの該アルコールに対する重量比が、約９０：１０と約１０：９０の間である、非粘着性コーティング組成物。
【請求項２】
さらに、シランを有する請求項１に記載の非粘着性コーティング組成物。
【請求項３】
該フルオロポリマーがＰＴＦＥである請求項１に記載の非粘着性コーティング組成物。
【請求項４】
該アルコールが、ポリウレタンポリオール、ポリエステルジオール、これらの混合物の中から選定される請求項１に記載の非粘着性コーティング組成物。
【請求項５】
該アクリルポリマーの該アルコールに対する重量比が、約５０：５０である請求項１に記載の非粘着性コーティング組成物。
【請求項６】
該アクリルポリマーの該アルコールに対する該重量比が、約６０：４０と約４０：６０の間である請求項１に記載の非粘着性コーティング組成物。
【請求項７】
該アクリルポリマーの該アルコールに対する該重量比が、約１５：８５である請求項１に記載の非粘着性コーティング組成物。
【請求項８】
該アクリルポリマーと該アルコールのフルオロポリマーに対する重量比が、約１００：６０である請求項１に記載の非粘着性コーティング組成物。
【請求項９】
該アクリルポリマーと該アルコールのフルオロポリマーに対する該重量比が、約７０：３０である請求項１に記載の非粘着性コーティング組成物。
【請求項１０】
該アクリルポリマーと該アルコールのフルオロポリマーに対する該重量比が、約３０：７０である請求項１に記載の非粘着性コーティング組成物。
【請求項１１】
該アルコールがポリエステルジオールである請求項１に記載の非粘着性コーティング組成物。
【請求項１２】
該アルコールがポリウレタンポリオールである請求項１に記載の非粘着性コーティング組成物。
【請求項１３】
さらに、ポリエーテル変性ジメチルポリシロキサン共重合体を有する請求項１に記載の非粘着性コーティング組成物。
【請求項１４】
さらに、ポリエーテル変性ジメチルポリシロキサン共重合体を有する請求項９に記載の非粘着性コーティング組成物。
【請求項１５】
さらに、ポリエーテル変性ジメチルポリシロキサン共重合体を有する請求項１０に記載の非粘着性コーティング組成物。
【請求項１６】
ａ．ジオール、ポリオール、これらの混合物の中から選定されるアルコールと架橋されたアクリルポリマー；と
ｂ．フルオロポリマー；を有し、
該アクリルポリマーのアルコールに対する重量比が、約９０：１０と約１０：９０の間である非粘着性コーティング。
【請求項１７】
該アクリルポリマーと該アルコールがメラミンで架橋された請求項１６に記載の非粘着性コーティング。
【請求項１８】
該アクリルポリマーと該アルコールとが、ブロック酸触媒存在下で、メチレーテッドメラミンホルムアルデヒド樹脂で架橋される、請求項１６に記載の非粘着性コーティング。
【請求項１９】
該アクリルポリマーの該アルコールに対する重量比が、約６０：４０と約４０：６０の間である請求項１６に記載の非粘着性コーティング。
【請求項２０】
該アクリルポリマーのアルコールに対する重量比が、約５０：５０である請求項１６に記載の非粘着性コーティング。
【請求項２１】
該アクリルポリマーの該アルコールに対する重量比が、約１５：８５である請求項１６に記載の非粘着性コーティング。
【請求項２２】
さらに、シランを有する請求項１６に記載の非粘着性コーティング。
【請求項２３】
該アルコールが、ポリエステルジオール、ポリウレタンポリオール、これらの混合物の中から選定される請求項１６に記載の非粘着性コーティング。
【請求項２４】
該アクリルポリマーと該アルコールのフルオロポリマーに対する重量比が、約１００：６０である請求項１６に記載の非粘着性コーティング。
【請求項２５】
該アクリルポリマーと該アルコールのフルオロポリマーに対する重量比が、約７０：３０である請求項１６に記載の非粘着性コーティング。
【請求項２６】
該アクリルポリマーと該アルコールのフルオロポリマーに対する重量比が、約３０：７０である請求項１６に記載の非粘着性コーティング。
【請求項２７】
該アルコールがポリエステルジオールである請求項２６に記載の非粘着性コーティング。
【請求項２８】
該アルコールがポリウレタンポリオールである請求項１６に記載の非粘着性コーティング。
【請求項２９】
さらに、ポリエーテル変性ジメチルポリシロキサン共重合体を有する請求項１６に記載の非粘着性コーティング。
【請求項３０】
さらに、ポリエーテル変性ジメチルポリシロキサン共重合体を有する請求項２５に記載の非粘着性コーティング。
【請求項３１】
さらに、ポリエーテル変性ジメチルポリシロキサン共重合体を有する請求項２６に記載の非粘着性コーティング。
【請求項３２】
基材に非粘着性コーティングを形成する方法であって、
ａ．フルオロポリマー、アクリルポリマーと、ジオール、ポリオール、これらの混合物の中から選定されるアルコールとを有し、該アクリルポリマーの該アルコールに対する重量比が約９０：１０と約１０：９０の間とされる非粘着性組成物を準備すること；
ｂ．基材に該非粘着性組成物を塗布すること；そして
ｃ．該組成物を慣用の炉、即ち赤外線炉で硬化すること
との工程を有する方法。
【請求項３３】
さらに、該非粘着性組成物を塗布するまえに、シランの下塗りを塗布する工程を有する請求項３２に記載の方法。
【請求項３４】
該基材がシリコーンゴム基材である請求項３２に記載の方法。
【請求項３５】
該アルコールが、ポリエステルジオール、ポリウレタンポリオール、これらの混合物の中から選定される請求項３２に記載の方法。
【請求項３６】
該アルコールがポリエステルジオールである請求項３２に記載の方法。
【請求項３７】
該アルコールがポリウレタンポリオールである請求項３２に記載の方法。
【請求項３８】
該基材が２０未満のデュロメーター硬度を有する請求項３２に記載の方法。
【請求項３９】
該基材が１０未満のデュロメーター硬度を有する請求項３２に記載の方法。
【請求項４０】
該アクリルポリマーの該アルコールに対する重量比が、約６０：４０と約４０：６０の間である請求項３２に記載の方法。
【請求項４１】
該アクリルポリマーの該アルコールに対する重量比が、約５０：５０である請求項３２に記載の方法。
【請求項４２】
該アクリルポリマーの該アルコールに対する重量比が、約１５：８５である請求項３２に記載の方法。
【請求項４３】
該非粘着性組成物が、さらにブロック酸触媒を有する請求項３２に記載の方法。
【請求項４４】
該非粘着性組成物が、さらにメラミンを有する請求項３２に記載の方法。
【請求項４５】
該メラミンがメチレーテッドメラミンホルムアルデヒドである請求項４４に記載の方法。
【請求項４６】
該アクリルポリマーと該アルコールのフルオロポリマーに対する重量比が、約１００：６０である請求項３２に記載の方法。
【請求項４７】
該アクリルポリマーと該アルコールのフルオロポリマーに対する重量比が、約７０：３０である請求項３２に記載の方法。
【請求項４８】
該アクリルポリマーと該アルコールのフルオロポリマーに対する重量比が、約３０：７０である請求項３２に記載の方法。
【請求項４９】
該非粘着性の組成物が、さらにポリエーテル変性ジメチルポリシロキサン共重合体を有する請求項４７に記載の方法。
【請求項５０】
該非粘着性の組成物が、さらにポリエーテル変性ジメチルポリシロキサン共重合体を有する請求項４８に記載の方法。
【発明の詳細な説明】
【背景技術】
【０００１】
可撓性のある面を非粘着性コーティングで覆うことが、時に求められる。剛性の面（例えば、調理器具）に用いられる従来のコーティングは、可撓性のある面と共に曲げたり撓めたり出来ない為、条件に合わない。この問題が生じる１つの特定の用途は、印刷機用の加圧ローラーに関係する。
【０００２】
通常、現在のプリンターは、加熱フューザーローラーと、それに対抗する加圧ローラーとを有している。紙がローラー間に送り込まれると、加熱フューザーローラーがトナーを紙の上に溶解し（言い換えれば融合し）目的とする画像を形成する。加圧ローラーは、紙がフューザーローラーに接するように紙に充分な圧力を加え、そして画像は紙に写される。加圧ローラーは、一般的に、なんらかのゴムで覆われたスチールやアルミニウムの芯を有する。加圧ローラーのゴムは、撓んでフューザーローラーと紙の形状特性に適合出来るよう、可撓性を有している。目的とする画像の質が高くなればなるほど、またプリンターや複写機の印刷速度が速くなればなるほど、溶解した際のインクがにじむ事のないように、加圧ローラーのゴムは、より柔軟でなければならない。最近の高速プリンターのゴムは、デュロメーター硬度の非常に低いシリコーンゴムが一般的である。複写機のなかには、一つのローラーがフューザーローラーや加圧ローラー、又は、その両方の機能を果たすものや、トナーの剥離を易くする為にシリコーンオイルを使用するものがある。
【０００３】
紙とインクがローラーに付着するのを防ぐことに加え、柔軟なゴムが化学的劣化や熱劣化するのを防ぐためにも、加圧ローラーに非粘着性コーティングを施すことが求められる。しかしながら、このような柔軟なゴムに非粘着性コーティングを施すことには、多くの問題がある。まず、このようなきわめて柔軟なシリコーンゴムに、従来の非粘着性コーティングを付着させることは、非粘着性コーティングが、コーティングが塗布されるシリコーンゴムと一体となって曲がったり撓んだりできなければならないために、困難である。非粘着性コーティングに充分な可撓性のない場合、そのコーティングは、使用中に、ひび割れたり、ひび割れて加圧ローラーから剥がれるなどする。このことは、これにともなう画像の印字品質を低下させる。次に、従来のフルオロポリマーのコーティングは、加圧ローラーに使用される柔軟なシリコーンゴムに比べると堅い。結果として、非粘着性コーティングが加圧ローラーの事実上のデュロメーター硬度を高め、ローラーの適合性を低下させる。これは、高画質の画像を生む極めて柔軟な加圧ローラーの目的と、逆の結果を招くこととなる。最後に、シリコーンオイルが使用されるこれらの状況では、シリコーンオイルがシリコーンゴムに作用を及ぼし、シリコーンゴムの膨潤をひき起こすことがあり得る。シリコーンゴムの膨潤は、画像の質とローラーの寿命にかかわる為に望ましくない。
【０００４】
加圧ローラーの非粘着性コーティングの従来の試みは、フルオロポリマー製スリーブをローラー表面に施すことを含む。しかしながら、従来技術であるフルオロポリマー製スリーブの問題は、加圧ローラーの事実上のデュロメーター硬度が許容できないほど高くなることや、フルオロポリマー製スリーブとゴムローラー間の剪断応力により薄片に裂ける速度が高いことなどを含む。スリーブは摩耗する（即ち、薄片に裂ける）と、加圧ローラーから剥がれ落ち、そしてしわが寄る。しわが寄った加圧ローラーは、大変粗悪な質の画像を生じ、そして高額な費用で取り替えなければならない。この理由から、柔軟な面に使用可能で、更に、耐久性があり、実際的で、低コストの非粘着性コーティングの必要性がある。
（簡単な要約）
【０００５】
非粘着性コーティングの組成物を提供する。コーティングの組成物は、アクリルポリマーと、ポリオール若しくはジオールと、フルオロポリマーとを有する。アクリルポリマーのポリオールに対する重量比は、約９０：１０と約１０：９０の間である。
【発明の詳細な説明】
【０００６】
本発明に係る非粘着性コーティングは、求められる如何なる硬さの基材への塗布にも使用することができる。コーティングが施される基材の種類は、本発明の範囲を限定しない。本発明に係るコーティングは、柔軟な面のコーティングをするのに好適に使用されるが、堅い面（例えば、調理器具）に使用することができる。“柔軟な面”とは、外力や圧力を受けた場合に歪みが生じたり、曲がったり、撓んだり、変形したりする面である。一つの実施例では、本発明に係る非粘着性コーティングは、高速デジタル複写機や高速デジタルプリンターなどの印刷装置に使用される柔軟なゴム製の加圧ローラーをコーティングするのに使用される。本発明の非粘着性コーティングを施し得る柔軟なゴムの例は、これに限定されないが、シリコーンゴムやＥＰＤＭゴム（エチレン・プロピレン・ゴム）やネオプレンである。
【０００７】
本発明の非粘着性コーティングは、一層加工としても多層加工としても基材に施すことができる。多層加工の例は、下塗り（ｐｒｉｍｅｒ  ｃｏａｔ）と仕上げ塗り（ｔｏｐ  ｃｏａｔ）とから成る二層加工である。二層加工は、コーティングをより耐久性のあるものとし、より費用は掛かるが、一層加工に比べより優れた剥離性を有する。
【０００８】
本発明の非粘着性コーティングは、アクリルポリマーと、ジオール若しくはポリオール、又は、それらの混合物を有する。アクリルポリマーのジオール若しくはポリオールに対する重量比は、好ましくは、９０：１０と１０：９０の間である。一般的に、アクリルポリマーのジオール若しくはポリオールに対する比率が増すほど、コーティングは、強固となるが可撓性は低下する。従って、アクリルポリマーのジオール若しくはポリオールに対する好ましい比率は、コーティングされる基材のデュロメーター硬度と、必要なコーティングの強度とによって決まる。例えば、アクリルポリマーのジオール若しくはポリオールに対する比率が１５：８５以下であれば、デュロメーター硬度１０未満の基材に適している。（別段述べられないかぎり、デュロメーターでの全ての表示はショアＡ型に元づくものである。）デュロメーター硬度１０を超える基材には、５０：５０以上の比率を用いることができる。
【０００９】
実用的なアクリルポリマーは、ポリマーと、アクリル酸エステルのコポリマーと、例えばアクリル酸メチル、メタクリル酸メチル、アクリル酸エチル、メタクリル酸エチル、アクリル酸プロピル、メタクリル酸プロピル、アクリル酸ブチル、メタクリル酸ブチル、類似のモノマーなどのメタクリル酸とを含む。好ましいアクリルポリマーは、水酸基である。好ましいアクリルポリマーは、エマルジョンでは、Ｓ．Ｃ．ジョンソン＆サン社（Ｓ．Ｃ．Ｊｏｈｎｓｏｎ  ＆  Ｓｏｎ）の商品名ＪＯＮＣＲＹＬ  １５４０であり、コロイド状ディスパージョンでは、ノヴェオン（Ｎｏｖｅｏｎ  Ｉｎｃ．）からＣＡＲＢＯＳＥＴ  ５１４Ｈの商品名で市販されている。本発明のコーティング組成物では一種類以上の異なるアクリルポリマーを混合しても良い。例えば、ＪＯＮＣＲＹＬ  １５４０とＣＡＲＢＯＳＥＴ  ５１４Ｈの混合物を使用することができる。このような混合物は、光沢や耐薬品性といったコーティングの特性を最適化するのに有用である。
【００１０】
本発明のコーティングは、ジオール若しくはポリオール、又は、それらの混合物を含む。ここでは、ジオールは、１分子あたり２つのヒドロキシル基を有するアルコールであり、ポリオールは、１分子あたり３つ以上のヒドロキシル基を有するアルコールである。実用的なジオールは、ウレタンか、ポリエステルか、ポリアクリレートか、ハイブリッドアクリルウレタンを含む。好ましいジオールは、キング工業（Ｋｉｎｇ  Ｉｎｄｕｓｔｒｉｅｓ）からＦＬＥＸ  ＸＭ７３０４の商品名で市販されている。実用的なポリオールは、ウレタンか、ポリエステルか、ポリアクリレートか、ハイブリッドアクリルウレタンを含む。好ましいポリオールは、キング工業（Ｋｉｎｇ  Ｉｎｄｕｓｔｒｉｅｓ）からＫ−ＦＬＥＸ  ＸＭ６３０４の商品名で市販されている。
【００１１】
メラミンが、アクリルポリマーとジオール若しくはポリオールとを架橋するのに用いられるのが好ましい。好ましいメラミンは、メチレーテッドメラミンホルムアルデヒド樹脂であり、サイテック社（Ｃｙｔｅｃ  Ｉｎｄｕｓｔｒｉｅｓ）よりＣＹＭＥＬ３２５及びＣＹＭＥＬ３０３の商品名で市販されている。別の好ましいメチレーテッドメラミンとヘキサメトキシメチルメラミンは、ユーシービー社（ＵＣＢ  Ｉｎｃ．）からＲＥＳＩＭＥＮＥ７４５の商品名で市販されている。架橋は、ブロック酸触媒で触媒作用を受けることが好ましい。好ましい触媒は、酸強度の高い酸触媒のパラトルエンスルホン酸（Ｐ−ＴＳＡ）であり、キング工業（Ｋｉｎｇ  Ｉｎｄｕｓｔｒｉｅｓ）からＫ−ＣＵＲＥ  １０４０Ｗの商品名で市販されている。
【００１２】
本発明の非粘着性コーティングは、またフルオロポリマーを含む。フルオロポリマーは、コーティングの非粘着特性に関与している。市販のフルオロポリマーは無数にあり、ここで選定された特定のフルオロポリマーは、本発明の範囲を限定するものではない。本発明のフルオロポリマー成分は、一種類のフルオロポリマーを有しても、または、一種類以上のフルオロポリマーの混合物若しくは配合物を有してもよい。アクリルポリマーとポリオール若しくはジオールのフルオロポリマーに対する割合（即ち、（アクリルポリマー＋ポリオール/ジオール）：フルオロポリマー）は、一層塗り加工の組成物においては、約１００：６０が好ましく、中間塗りとして塗布される目的の組成物であれば約９０：１０と約７０：３０の間であることが好ましい。特定の用途によって、仕上げ塗りの組成物では、アクリルポリマーとポリオール若しくはジオールのフルオロポリマーに対する割合は、約７０：３０と約３０：７０の間であるのが望ましい。シリコーンオイルを使わない複写機に使用されるローラーは、アクリルポリマーとポリオール若しくはジオールのフルオロポリマーに対する割合が約３０：７０である仕上げ塗りを有するのが好ましい。
【００１３】
典型的なフルオロポリマーは、テトラフルオロエチレン‐パーフルオロメチルビニルエーテルコポリマー（ＭＦＡ）、テトラフルオロエチレン‐ヘキサフルオロプロピレン（ＦＥＰ）、及びポリテトラフルオロエチレン（ＰＴＦＥ）である。ＦＥＰが最も好ましいフルオロポリマーである。好ましいＦＥＰは、水系ラテックのスディスパージョンでは、ダイニオン（Ｄｙｎｅｏｎ  ＬＬＣ）から、ＤＹＮＥＯＮ  ＦＥＰ  Ｘ  ６３００の商品名で市販されている。ＰＴＦＥは、他の好ましいフルオロポリマーである。好ましいＰＴＦＥは、微粒子のものでは、旭化学（Ａｓａｈｉ  Ｃｈｅｍｉｃａｌ）からＷＩＴＣＯＮ  ＴＬ−１０の商品名で市販されている。
【００１４】
条件に合った他のフルオロポリマーの例は、これに限定されないが、ポリクロロトリフルオロエチレン（ＰＣＴＦＥ）、エチレンクロロトリフルオロエチレン共重合体（ＥＣＴＦＥ）、エチレンテトラフルオロエチレン（ＥＴＦＥ）、テトラフルオロエチレン（ＴＦＥ）、パーフルオロ（エチレン  ビニル  エーテル）（ＰＥＶＥ）コポリマー（ＰＦＡ）、ＴＥＦとパーフルオロ（プロピル  ビニル  エーテル）（ＰＰＶＥ）コポリマー（ＰＦＡ）、ポリビニルフルオライド（ＰＶＦ）、及びフッ化ポリビニルデン（ＰＶＤＦ）である。フルオロポリマー成分は、また、選択された特性を向上するコモノマー調整剤を含んでもよい。
【００１５】
フルオロポリマーは、微粒子のものとすることができる。また、フルオロポリマーは、水分中にフルオロポリマーを分散したディスパージョン状とすることもできる。“ディスパージョン”ということは、フルオロポリマー粒子が安定して水分中に分散され、そのため、ディスパージョンが使用される前に粒子が沈殿することはない、ということを意味する。ときとして、ｎ‐メチルピロリドン、ブチロラクトン、高沸点芳香族の化合物溶剤、アルコール、若しくはこれらの混合物などの有機溶剤を含むことが望ましい。
【００１６】
本発明のコーティング加工は、シランを含む。シランは、一層加工又は多重層加工の一層目の組成物の成分として含まれても良い。好ましいシランは、ビニルトリメトキシシラン、γ‐メタシクロキシプロピルトリメトキシ  シラン、ビニルトリス（ｔ‐ブチルペルオキシ）シラン、及び部分的に加水分解されたシランである。一層加工の組成物に使用される好ましいシランは、ダウコン（Ｄｏｗｃｏｎ）から市販されているＺ−６０２０である。シランは、非粘着性コーティングの組成物の総重量の１．０と２．５％の間の割合を有するのが好ましい。多重層加工では、好ましいシランは、信越化学工業株式会社（Ｓｈｉｎ−Ｅｔｓｕ  Ｃｈｅｍｉｃａｌ  Ｃｏ．）より市販されているＸ３３‐１５６‐５である。また、シランを含む一層加工の組成物は、多重層加工の下塗り（または、他の層）として応用することができる。
【００１７】
本発明のコーティング加工は、剥離を良くするために添加剤を含むことができる。好ましい剥離添加剤は、ブチルグリコール溶剤混合のポリエーテル変性ジメチルポリシロキサン共重合体であり、ビーワイケーケミー（ＢＹＫ−Ｃｈｅｍｉｅ  ＧｍｂＨ）よりＢＹＫ−３０１の商品名で市販されている。
【００１８】
本発明のコーティング加工は、分散剤を含んでもよい。好ましい分散剤は、アセチレンジオール分散剤であり、エアープロダクツ・アンド・ケミカルズ（Ａｉｒ  Ｐｒｏｄｕｃｔｓ  ａｎｄ  Ｃｈｅｍｉｃａｌｓ，  Ｉｎｃ．）から市販されるＳＵＲＦＹＮＯＬ  ＣＴ３２４、又は、ＳＵＲＦＹＮＯＬ  １０４ＢＣである。
【００１９】
以下は、一層加工組成物の具体例である。組成は、２９．９％のアクリルエマルジョン（水分中４３％固形分）、２．７％のＰＴＦＥ微粒子、４．５％のプロピレングリコール、８．３％のプロピレングリコール、２．７％のアルキルフェノール  ポリエチレンオキサイド、１３．２％のポリエステルジオール（３０％の乳濁液）０．３％のブロック酸触媒、０．９％のシラン、０．５％のアセチレンジオール分散剤、そして９．３％のメチレーテッドメラミンホルムアルデヒド樹脂を有する。組成物の残分は、水分と添加物である。各添加物は、組成の２％未満である。添加物は、周知の消泡剤、フロー剤、分散剤、界面活性剤、安定剤、増粘剤及び／若しくは充填剤を含む。
【００２０】
一層加工の組成物は、５３ミクロン級のメッシュフィルターを通して濾過され、慣用の、すなわち、大量低圧法（ＨＶＬＰ）を用いて基材に噴霧される。乾燥したコーティング層の厚みは、約２０から約３０ミクロンである。
【００２１】
コーティングは、慣用の炉で、約１０分、約２３２℃（約４５０Ｆ°）で硬化される。加圧ローラーを覆うのに通常使用されるシリコーンゴムは、約２６０℃〜２８８℃（約５００−５５０Ｆ°）で熱分解を起こす。従って、シリコーンゴムの温度が２６０℃（５００Ｆ°）より低く保たれるような方法で、コーティング層を硬化するのが望ましい。
【００２２】
上述したように、本発明の非粘着性コーティングは、二層加工に用いることができる。一番目の塗布層は、次のフルオロポリマーを含む層が基材に付着する助けとなる下塗りである。下塗りは、選定された基材に効果的に付着する下塗りであればどのようなものでも良い。基材がシリコーンゴム又は他の水酸性官能基を有するゴム（ＥＰＤＭゴムなど）を有する場合、下塗りは、上述のシラン下塗剤が好ましい。下塗剤成分は、一種類の下塗剤を有することもできるが、また、下塗を構成するのに、異なる下塗剤が、混合若しくは結合されてもよい。下塗りは、１分子分から数ミクロンの間の極めて薄い層を有するように塗布されることが好ましい。下塗りは、基材に、布でふくか、若しくは慣用の、すなわち、ＨＶＬＰスプレーガンで塗布することができる。塗布された下塗りは、概して非常に揮発しやすく、いかなる望ましい手段によって乾燥されてもよい、しかしながら、慣用の炉で約６６℃（１５０°Ｆ）、約３−５分で、若しくは空気温度（〜２５℃（７７°Ｆ））で約１５分乾燥されるのが好ましい。
【００２３】
仕上げ塗りの組成の第一の実施例は、２３．０％のアクリルポリマーエマルジョン（水分中４３％固形分）、１３．１％のＰＴＦＥ微粒子、６．５％のプロピレングリコール、８．３％のプロピレングリコール、２．１％のアルキルフェノールポリエチレンオキサイド、１０．２％のポリウレタンジオール（３０％の乳濁液）、１％のシラン、０．５％のアセチレンジオール分散剤、そして０．３％のブロック酸触媒を有する。組成物の残分は、水分と添加物である。各添加物は、組成の２％未満を形成する。添加物は、周知の消泡剤、フロー剤、分散剤、界面活性剤、安定剤、増粘剤及び／若しくは充填剤を有する。この組成は、アクリルポリマーのジオールに対する割合が約８５：１５であり、アクリルポリマーとポリオールのフルオロポリマーに対する割合が、約７０：３０である。
【００２４】
仕上げ塗りの組成の第ニの実施例は、約７％のアクリルポリマーエマルジョン、２２％のポリウレタンポリオール、７．１％のメチレーテッドメラミンホルムアルデヒド樹脂、１７．８％のＦＥＰディスパージョン、０．３％のブロック酸触媒、６．７％のプロピレングリコール、そして５％のポリエーテル変性ジメチルポリシロキサン共重合体剥離剤を有する。組成物の残分は、水分と添加物である。各添加物は、組成の２％未満を形成する。添加物は、周知の消泡剤、フロー剤、分散剤、界面活性剤、安定剤、増粘剤及び／若しくは充填剤を有する。この組成は、アクリルポリマーのポリオールに対する割合が約８５：１５であり、アクリルポリマーとポリオールのフルオロポリマーに対する割合が、約７０：３０である。この仕上げ塗りの実施例は、コーティングされたローラーがシリコーンオイルと接触する場合に特に有用である。
【００２５】
仕上げ塗り層の好ましい厚みは、基材の硬度によって変わる。基材のデュロメーター硬度が、１０未満であれば、仕上げ塗り層の厚みは、５ミクロン未満が好ましい。基材のデュロメーター硬度が、１０から２０の間であれば、仕上げ塗り層の厚みは、７ミクロン未満であるのが好ましい。基材のデュロメーター硬度が、２０より大きければ、仕上げ塗り層の厚みは、１０ミクロンより厚いことが好ましく、最も好ましくは、約２０−３０ミクロンである。仕上げ塗りは、乾燥された下塗りの上に直接スプレーされ、そして約１０分間、約２０４℃（約４００Ｆ°）で硬化される。コーティングがシリコーンオイルを使う複写機に使用される場合、そのコーティングは、より低い温度、例えば約１７７℃（約３５０Ｆ°）で硬化されるのが望ましい。より低い温度は、フルオロポリマーのネットワーク構造が完全に溶けて連続結合するのを防ぐために好ましい。連続結合していないフルオロポリマーのネットワーク構造は、シリコーンオイルを吸収する隙間を作り、複写機の効率よい操作を促進することになるので、好ましい。
【００２６】
他の実施例では、本発明の非粘着性コーティングは、三層加工で施すことができる。一番目の塗布層は、次のフルオロポリマーを含む層が基材に付着する助けとなる下塗りである。下塗りは、選定された基材に効果的に付着する下塗りであればどのようなものでも良い。基材がシリコーンゴム又は他の水酸性官能基を有するゴム（ＥＰＤＭゴムなどの）を有する場合、下塗りは、上述したようにシラン下塗剤が好ましい。下塗剤成分は、一種類の下塗剤を有してもよいし、また、下塗剤を構成するのに、異なる下塗剤が、混合若しくは結合されてもよい。下塗りは、１分子分から数ミクロンの間の極めて薄い層で塗布することが好ましい。下塗りは、基材に、布でふくか、若しくは慣用の、すなわち、ＨＶＬＰスプレーガンで塗布されてもよい。塗布された下塗りは、概して非常に揮発しやすく、いかなる望ましい手段によって乾燥されてもよい、しかしながら、慣用の炉で約６６℃（１５０°Ｆ）、約３−５分、若しくは空気温度（〜２５℃（７７°Ｆ））で約１５分乾燥されるのが好ましい。
【００２７】
上述の二層加工に対応する仕上げ塗りの第一の実施例は、三層加工の中間塗りにも条件を満たしている。中間塗りの組成の他の実施例はおよそ、７％のアクリルポリマーエマルジョン、２２％のポリウレタンポリオール、７．１％のメチレーテッドメラミンホルムアルデヒド樹脂、１７．８％のＦＥＰディスパージョン、０．５％のアセチレンジオール分散剤、０．３％のブロック酸触媒、そして６．７％のプロピレングリコールを有する。組成物の残分は、水分と添加物である。各添加物は、組成の２％未満である。添加物は、周知の消泡剤、フロー剤、分散剤、界面活性剤、安定剤、増粘剤及び／若しくは充填剤を含む。この組成は、アクリルポリマーのポリオールに対する割合が約８５：１５であり、アクリルポリマーとポリオールのフルオロポリマーに対する割合が、約７０：３０である。
【００２８】
三層加工の好ましい仕上げ塗りは、更に、剥離添加剤と、高い割合のフルオロポリマーを有する。好ましい仕上げ塗りの組成はおよそ、４．１％のアクリルポリマーエマルジョン、１２．３％のポリウレタンポリオール、３．８％のポリプロピレングリコール、３．９％のメチレーテッドメラミンホルムアルデヒド樹脂、５３．９％のＦＥＰディスパージョン、そして５．７％のポリエーテル変性ジメチルポリシロキサン共重合体のような剥離添加剤を有する。この組成は、アクリルポリマーのジオールに対する割合が約８５：１５であり、アクリルポリマーとポリオールのフルオロポリマーに対する割合が、約３０：７０である。
【００２９】
上記の三層加工は、約１０分、約２８８℃（約５５０Ｆ°）で硬化される。フルオロポリマーが溶けて連続結合するように、加工は、充分な温度と充分な時間で硬化されるのが好ましい
【００３０】
ここに記述したコーティングのどれもが、導電性のあるものとして形成することが出来る。高速複写機においては、紙に多くの静電気が蓄積し、画質に欠陥を生じさせやすい。このために、静電気を放散させる導電性のあるコーティングを有することが望まれ得る。上述のコーティングは、アクゾノベルコーティング（Ａｋｚｏ−Ｎｏｂｅｌ  Ｃｏａｔｉｎｇ  Ｉｎｃ．）より市販されているＫＥＴＪＥＮ  ＢＬＡＣＫのような導電性顔料を加えることで、導電性とされてもよい。
【００３１】
以上では、特に一層及び二層のコーティングの実施例が述べられているが、層の数は、本発明の範囲を限定するものではない。本発明の非粘着性コーティングはまた、三層以上のコーティング層を有することができる。例えば、２種類の異なる下塗りを用いることも好ましいし、また、一層以上の中間塗りを加えることも望ましい。
【００３２】
以上では、本発明の特定の実施例が例示され説明されたが、本発明は、それらの例や説明に限定されるべきではない。変更及び変型が、請求項の範囲内で、本発明の一部として組み入れられ具体化され得ることは明らかである。
【国際調査報告】
2006511674.tif 000002